(57)【要約】  本発明は、導電性支持体上に、電荷発生層、電荷輸送層をこの順に有する電子写真感光体において、前記電荷輸送層が、下記一般式（１）で表される繰り返し単位を有する樹脂と、下記一般式（２）で示される電荷輸送物質とを含有し、且つ、該電荷輸送物質に対して紫外線吸収剤を０．１質量％以上３０．０質量％以下含有することを特徴とし、小径の露光スポットにおいて高い細線再現性を示し、かつ高速で繰り返し画像形成を行ったときに露光電位の変動が少なく、画像メモリーの発生を防止して長期にわたり安定した画像が得られる耐久性に優れたた有機感光体およびそれを用いた画像形成装置が提供できる。    【化１】2010024060.tif 000032    【化２】2010024060.tif 000033
2010024060.tif 000002
【特許請求の範囲】
【請求項１】
導電性支持体上に、電荷発生層、電荷輸送層をこの順に有する電子写真感光体において、前記電荷輸送層が、下記一般式（１）で表される繰り返し単位を有する樹脂と、下記一般式（２）で示される電荷輸送物質とを含有し、且つ、該電荷輸送物質に対して紫外線吸収剤を０．１質量％以上３０．０質量％以下含有することを特徴とする電子写真感光体。
【化１】
2010024060.tif 000028
〔式中、Ｒ１１からＲ１８およびＲ２１からＲ２８はそれぞれ独立して水素原子、アルキル基、アリール基またはアルコキシ基を表す。Ｘは単結合、酸素原子、硫黄原子または下記一般式（Ａ）で示される構造を有する２価の基を示す。〕
【化２】
2010024060.tif 000029
〔式中、Ｒ３１およびＲ３２はそれぞれ独立して水素原子、アルキル基、フッ化アルキル基、アリール基、アルコキシ基または、Ｒ３１とＲ３２とが結合して形成されるシクロアルキリデン基、またはフルオレニリデン基を示す。〕
【化３】
2010024060.tif 000030
〔式中、Ｒ４１からＲ５０はそれぞれ独立して水素原子、アルキル基、またはアルコキシ基を表し、Ａｒ１およびＡｒ２はそれぞれ独立に置換基を有してもよい芳香族炭化水素基を表し、Ｙは、下記一般式（Ｂ）で示される構造を有する２価の基を示す。〕
【化４】
2010024060.tif 000031
〔式中、Ｒ５１およびＲ５２はそれぞれ独立して水素原子、アルキル基、フッ化アルキル基、アリール基、アルコキシ基または、Ｒ５１とＲ５２とが結合して形成されるシクロアルキリデン基、またはフルオレニリデン基を示す。〕
【請求項２】
前記紫外線吸収剤が、３２５ｎｍ〜３９０ｎｍの波長領域に吸収ピークを有するものであることを特徴とする請求項１に記載の電子写真感光体。
【請求項３】
前記紫外線吸収剤が、ベンゾトリアゾール系紫外線吸収剤、ベンゾフェノン系紫外線吸収剤またはトリアジン系紫外線吸収剤であることを特徴とする請求項２に記載の電子写真感光体。
【請求項４】
前記電荷輸送層の厚さが、１０〜３０μｍであることを特徴とする請求項３に記載の電子写真感光体。
【請求項５】
前記電荷発生層が、電荷発生物質を含有し該電荷発生物質が、アゾ顔料、ペリレン顔料または多環キノン顔料であることを特徴とする請求項１から４のいずれか１項に記載の電子写真感光体。
【請求項６】
前記電荷発生層の厚さが、０．３〜２μｍであることを特徴とする請求項５に記載の電子写真感光体。
【請求項７】
電子写真感光体の周辺に少なくとも帯電手段、露光手段、現像手段を有し、繰り返し画像形成を行う画像形成装置において、該露光手段が半導体レーザーまたは発光ダイオードを用いたデジタル方式の像露光手段であり、且つ、該電子写真感光体が請求項１に記載の電子写真感光体であることを特徴とする画像形成装置。
【請求項８】
前記半導体レーザーまたは発光ダイオードの波長が３８０〜４５０ｎｍであることを特徴とする請求項７に記載の画像形成装置。
【発明の詳細な説明】
【技術分野】
【０００１】
本発明は、複写機やプリンタ等に用いられる電子写真方式の画像形成に用いられる電子写真感光体、当該電子写真感光体を搭載した画像形成装置に関する。
【背景技術】
【０００２】
近年、電子写真感光体には有機感光体が広く用いられている。有機感光体は可視光から赤外光まで各種露光光源に対応した材料が開発しやすいこと、環境汚染のない材料を選択できること、製造コストが安い事など他の電子写真感光体に対して有利な点がある。しかし、機械的強度や化学的な耐久性の面で課題を有しており、多数枚にわたりプリント作成を行うと静電特性の劣化や、表面の傷の発生等がみられた。【０００３】
即ち、有機感光体の表面には帯電手段、現像手段、転写手段およびクリーニング手段などにより電気的、機械的な外力が直接加えられるため、摩耗や傷の発生に対する機械的な耐久性が要求されていた。また、コロナ帯電時に発生するオゾン等の活性酸素、窒素酸化物による表面の劣化に対する化学的耐久性が必要である。【０００４】
上記のような機械的、化学的耐久性の問題を解決するために、電子写真感光体はその層構成を電荷発生層と、電荷輸送層の積層構成にし、表面層の電荷輸送層を高強度且つ活性ガスが透過しにくい均一層にし、電荷輸送層の膜厚を２０μｍより厚くする構成が多く採用されている。【０００５】
しかし、電荷輸送層の厚膜化すなわち削り代を多くして耐久性を上げた場合、電荷輸送層内の電荷トラップも増加するために特に高速で繰り返し画像形成を行った場合、残留電位の上昇や帯電電位の低下が発生し、コントラストの高い鮮明な画像が得にくくなる。【０００６】
近年では、電子写真方式の画像形成装置はオフィスでの使用よりも高速で繰り返しの画像形成をオンデマンド印刷と呼ばれる分野にも参入しており、この問題を解消させる必要があった。【０００７】
この様な背景のもと、これに対して、感光体の高速安定性や繰り返し特性を改良する技術が多く検討されている。電子写真感光体の高速安定性や繰り返し特性を改良する方法としては、高分子電荷輸送物質や、電荷輸送層中に添加剤を配合する技術が検討されている。（例えば特許文献１、特許文献２参照）。【０００８】
また、電荷輸送層に、特定のバインダー樹脂と特定の電荷輸送物質とを含有させて、耐久性が高く、高感度、繰り返し使用時の電位安定性に優れる電子写真感光体を得る技術知られている（特許文献３参照）。【０００９】
しかしながら、これらの技術を用いても、繰り返し画像形成を行い、多数枚のプリントを作成すると、繰り返し使用時の感度特性の安定性に対しては満足できる結果が得られていない。【００１０】
このように、電子写真感光体に要求されている感度特性の安定性に対しては、未だ満足できる性能が得られていない。
【先行技術文献】
【特許文献】
【００１１】
【特許文献１】特開２００１−１４２２４１号公報
【特許文献２】特開２００５−１４０９４８号公報
【特許文献３】特開２００７−２７２１７５号公報
【発明の概要】
【発明が解決しようとする課題】
【００１２】
本発明は、高画質であり、かつ高速で繰り返し画像形成を行った場合でも安定した感度特性の得られる有機感光体を提供することを目的とする。具体的には、小径の露光スポットにおいて高い細線再現性を示し、かつ高速で繰り返し画像形成を行ったときに露光電位の変動が少なく、画像メモリーの発生を防止して長期にわたり安定した画像が得られる耐久性に優れた電子写真感光体およびそれを用いた画像形成装置を提供することを目的とする。
【課題を解決するための手段】
【００１３】
電荷輸送層を構成するバインダー樹脂に一般式（１）で表される繰り返し単位を有する樹脂を用いると電荷輸送物質との相溶性が高く、露光光の透過性に優れるため高画質化に有利であることが知られている。しかしながら、近年のオンデマンド印刷分野を想定した高速かつ多数枚の繰り返し時の耐久性に関しては、帯電性の低下や画像メモリーが発生しやすいといった課題があることに気がついた。そこで、この課題を解決するために検討した結果、電荷輸送物質に対して紫外線吸収剤を０．１質量％以上３０．０質量％以下含有するにより前記課題が解消されることを見出したのである。そして、電子写真感光体に与える負荷が大きいとされる波長が３８０〜４５０ｎｍの半導体レーザーまたは発光ダイオードを書込み光源に用いた画像形成を高速で繰り返し行っても本発明の効果がみられた。【００１４】
本発明は、以下に記載の構成により達成される。【００１５】
１．導電性支持体上に、電荷発生層、電荷輸送層をこの順に有する電子写真感光体において、前記電荷輸送層が、下記一般式（１）で表される繰り返し単位を有する樹脂と、下記一般式（２）で示される電荷輸送物質とを含有し、且つ、電荷輸送物質に対して紫外線吸収剤を０．１質量％以上３０．０質量％以下含有することを特徴とする電子写真感光体。【００１６】
【化１】
2010024060.tif 000003
【００１７】
〔式中、Ｒ１１からＲ１８およびＲ２１からＲ２８はそれぞれ独立して水素原子、アルキル基、アリール基またはアルコキシ基を表す。Ｘは単結合、酸素原子、硫黄原子または下記一般式（Ａ）で示される構造を有する２価の基を示す。〕【００１８】
【化２】
2010024060.tif 000004
【００１９】
〔式中、Ｒ３１およびＲ３２はそれぞれ独立して水素原子、アルキル基、フッ化アルキル基、アリール基、アルコキシ基または、Ｒ３１とＲ３２とが結合して形成されるシクロアルキリデン基、またはフルオレニリデン基を示す。〕【００２０】
【化３】
2010024060.tif 000005
【００２１】
〔式中、Ｒ４１からＲ５０はそれぞれ独立して水素原子、アルキル基、またはアルコキシ基を表し、Ａｒ１およびＡｒ２はそれぞれ独立に置換基を有してもよい芳香族炭化水素基を表し、Ｙは、下記一般式（Ｂ）で示される構造を有する２価の基を示す。〕【００２２】
【化４】
2010024060.tif 000006
【００２３】
〔式中、Ｒ５１およびＲ５２はそれぞれ独立して水素原子、アルキル基、フッ化アルキル基、アリール基、アルコキシ基または、Ｒ５１とＲ５２とが結合して形成されるシクロアルキリデン基、またはフルオレニリデン基を示す。〕
２．前記紫外線吸収剤が、３２５ｎｍ〜３９０ｎｍの波長領域に吸収ピークを有するものであることを特徴とする前記１に記載の電子写真感光体。【００２４】
３．前記紫外線吸収剤が、ベンゾトリアゾール系紫外線吸収剤、ベンゾフェノン系紫外線吸収剤またはトリアジン系紫外線吸収剤であることを特徴とする前記２に記載の電子写真感光体。【００２５】
４．前記電荷輸送層の厚さが、１０〜３０μｍであることを特徴とする前記３に記載の電子写真感光体。【００２６】
５．前記電荷発生層が、電荷発生物質を含有し該電荷発生物質が、アゾ顔料、ペリレン顔料または多環キノン顔料であることを特徴とする前記１から４のいずれか１項に記載の電子写真感光体。【００２７】
６．前記電荷発生層の厚さが、０．３〜２μｍであることを特徴とする前記５に記載の電子写真感光体。【００２８】
７．電子写真感光体の周辺に少なくとも帯電手段、露光手段、現像手段を有し、繰り返し画像形成を行う画像形成装置において、該露光手段が半導体レーザーまたは発光ダイオードを用いたデジタル方式の像露光手段であり、且つ、該電子写真感光体が前記１に記載の電子写真感光体であることを特徴とする画像形成装置。【００２９】
８．前記半導体レーザーまたは発光ダイオードの波長が３８０〜４５０ｎｍであることを特徴とする前記７に記載の画像形成装置。
【発明の効果】
【００３０】
本発明により、小径の露光スポットにおいて高い細線再現性を示し、かつ高速で繰り返し画像形成を行ったときに露光電位の変動が少なく、画像メモリーの発生を防止して長期にわたり安定した画像が得られる耐久性にすぐれた有機感光体およびそれを用いた画像形成装置を提供することができた。
【図面の簡単な説明】
【００３１】
【図１】本発明に係る電子写真感光体が搭載可能なカラー画像形成装置の断面構成図である。
【発明を実施するための形態】
【００３２】
以下、本発明について詳細に説明する。
【００３３】
本発明は、少なくとも導電性支持体上に電荷発生層、電荷輸送層および保護層をこの順に有する電子写真感光体において、前記電荷輸送層が、少なくとも上記一般式（１）で表される繰り返し単位を有する樹脂および上記一般式（２）で示される電荷輸送物質を含有し、且つ、電荷輸送物質に対して紫外線吸収剤を０．１質量％以上、３０．０質量％以下含有することで達成される。
【００３４】
上記構成により本発明の効果が得られる理由としては以下のことが考えられる。
【００３５】
上記一般式（１）で表される繰り返し単位を有する樹脂は、電荷輸送物質との相溶性特に、一般式（２）の電荷輸送物質との相溶性が高く、露光光の透過性に優れる特徴がある反面、電荷輸送物質への露光光の照射が相対的に高くなるために、多数の繰り返し使用により、電荷輸送物質の劣化が進行して電荷トラップを形成しやすくなる。
【００３６】
このような劣化を引き起こす光は、エネルギーの高い紫外線領域であることが多く、紫外線吸収剤を電荷輸送層に含有させることによって、これまでバインダー樹脂が担っていた、電荷輸送物質への露光光の照射をこの紫外線吸収剤が補償することにより、露光光に対する高い透過性を保ちつつ、電荷輸送物質の劣化を効果的に抑制することができたと考えている。
【００３７】
また、転写時の逆バイアス電圧印可に伴う画像メモリー（いわゆる転写メモリー）に対して顕著な効果を示す理由は明確ではない。しかしながら、転写メモリーの発生メカニズムには露光光の電荷輸送層内の成分での光吸収に関係することが推定されており、従来のバインダー樹脂や電荷輸送物質による吸収よりも、紫外線吸収剤によって積極的に有害な光成分を吸収し、他のエネルギーに失活させることが有効に働いているものと推定している。
【００３８】
以下、本発明を更に詳しく説明する。
【００３９】
本発明の電子写真感光体は、導電性支持体上に、電荷発生層、電荷輸送層をこの順に有する感光体である。
【００４０】
電荷輸送層は、バインダー樹脂を含有し、本発明では、バインダー樹脂として、下記一般式（１）で表される繰り返し単位を有する樹脂を含有する。
【００４１】
一般式（１）中、Ｒ１１からＲ１８およびＲ２１からＲ２８はそれぞれ独立して水素原子、アルキル基、アリール基またはアルコキシ基を表す。Ｘは単結合、酸素原子、硫黄原子または下記一般式（Ａ）で示される構造を有する２価の基を示す。
【００４２】
【化５】
2010024060.tif 000007
【００４３】
【化６】
2010024060.tif 000008
【００４４】
〔式中、Ｒ３１およびＲ３２はそれぞれ独立して水素原子、アルキル基、フッ化アルキル基、アリール基、アルコキシ基または、Ｒ３１とＲ３２とが結合して形成されるシクロアルキリデン基、またはフルオレニリデン基を示す。〕
上記式（１）中のＲ１１からＲ１８およびＲ２１からＲ２８のアルキル基としては、メチル基、エチル基、プロピル基、ブチル基などが挙げられ、アルコキシ基としては、メトキシ基、エトキシ基、プロポキシ基などが挙げられ、アリール基としては、フェニル基、ナフチル基などが挙げられるが、これらの中でも、メチル基、エチル基、メトキシ基、エトキシ基、フェニル基が好ましい。
【００４５】
上記式（Ａ）中のＲ３１およびＲ３２のアルキル基としては、メチル基、エチル基、プロピル基、ブチル基などが挙げられ、フッ化アルキル基としては、トリフルオロメチル基、ペンタフルオロエチル基などが挙げられ、アルコキシ基としては、メトキシ基、エトキシ基、プロポキシ基、ブトキシ基などが挙げられ、アリール基としては、フェニル基、ナフチル基などが挙げられるが、これらの中でも、メチル基、エチル基、プロピル基（特にイソプロピル基）、トリフルオロメチル基、ペンタフルオロエチル基が好ましい。
【００４６】
また、上記式（Ａ）中のＲ３１とＲ３２とが結合して形成されるシクロアルキリデン基としては、シクロペンチリデン基、シクロヘキシリデン基、シクロヘプチリデン基などが挙げられるが、これらの中でも、シクロヘキシリデン基が好ましい。
【００４７】
以下に、上記式（１）で示される繰り返し構造単位の具体例を示す。
【００４８】
【化７】
2010024060.tif 000009
【００４９】
【化８】
2010024060.tif 000010
【００５０】
【化９】
2010024060.tif 000011
【００５１】
本発明の電子写真感光体の電荷輸送層に用いられる上記式（１）で表される繰り返し単位を有する樹脂は、上記式（１）で表される繰り返し単位が樹脂中の全繰り返し構造単位中、モル比換算で６０〜１００％である。さらには全構成単位中、モル比換算で８０％以上であること、特には全繰り返し構造単位中、モル比換算で９０％以上であることが機械的強度の向上といった点で好ましい。
【００５２】
また、本発明の電子写真感光体の電荷輸送層に用いられる上記式（１）で表される繰り返し単位を有する樹脂は、上記式（１）のなかで選択される特定の繰り返し単位と、上記式（１）のなかで選択されるその他の繰り返し単位、あるいは他の２価のカルボン酸と２価の有機残基よりなる繰り返し単位との共重合体としても使用可能である。その際、重合形態はブロック共重合、ランダム共重合といった重合形態でもよく任意であるが、好ましくはランダム共重合形態である。
【００５３】
また、本発明に用いられる上記（１）で表される繰り返し単位を有する樹脂は、製造時に末端停止剤を添加することによって、樹脂末端が末端停止剤により処理されていることが好ましい。末端停止剤としては、一般的に使用される材料（例えば４−ターシャリーブチルフェノールなど）から任意に選択される。
【００５４】
本発明に用いられる樹脂の製造方法としては、公知の方法が用いられるが、特に界面重合法を用いることが好ましい。界面重合法による製造の場合は、１種類以上の二官能性フェノール成分、ビスフェノール成分、ジオール成分をアルカリ水溶液に溶解した溶液と、１種類以上の芳香族ジカルボン酸クロライド成分を溶解したハロゲン化炭化水素の溶液とを混合する。
【００５５】
この際、触媒として、四級アンモニウム塩もしくは四級ホスホニウム塩を存在させることも可能である。重合温度は０〜４０℃の範囲、重合時間は２〜１２時間の範囲であるのが生産性の点で好ましい。重合終了後、水相と有機相を分離し、有機相中に溶解しているポリマーを公知の方法で、洗浄、回収することにより、目的とする樹脂を得られる。
【００５６】
ここで用いられるアルカリ成分としては、水酸化ナトリウム、水酸化カリウム等のアルカリ金属の水酸化物等を挙げることができる。アルカリの使用量としては、反応系中に含まれるフェノール性水酸基の１．０〜３倍当量の範囲が好ましい。また、ここで用いられる、ハロゲン化炭化水素としては、ジクロロメタン、クロロホルム、１，２−ジクロロエタン、トリクロロエタン、テトラクロロエタン、ジクロルベンゼンなどを挙げることができる。
【００５７】
触媒として用いられる四級アンモニウム塩もしくは四級ホスホニウム塩としては、トリブチルアミンやトリオクチルアミン等の三級アルキルアミンの塩酸、臭素酸、ヨウ素酸等の塩、ベンジルトリエチルアンモニウムクロライド、ベンジルトリメチルアンモニウムクロライド、ベンジルトリブチルアンモニウムクロライド、テトラエチルアンモニウムクロライド、テトラブチルアンモニウムクロライド、テトラブチルアンモニウムブロマイド、トリオクチルメチルアンモニウムクロライド、テトラブチルホスホニウムブロマイド、トリエチルオクタデシルホスホニウムブロマイド、Ｎ−ラウリルピリジニウムクロライド、ラウリルピコリニウムクロライドなどが挙げられる。
【００５８】
重合後の樹脂の精製方法は樹脂の溶液を水酸化ナトリウム、水酸化カリウム等のアルカリ水溶液、塩酸、硝酸、リン酸等の酸水溶液、水等で洗浄した後、静置分離、遠心分離等により分液しても良い。また生成した樹脂の溶液を樹脂が不溶の溶媒中に析出させる方法或いは、樹脂の溶液を温水中に分散させ溶媒を留去する方法或いは樹脂溶液を吸着カラム等に流通させる方法等により精製しても良い。
【００５９】
精製後の樹脂は、樹脂が不溶の水、アルコールその他有機溶媒中に析出させるか、樹脂の溶液を温水または樹脂が不溶の分散媒中で溶媒を留去するか、加熱、減圧等により溶媒を留去することにより取り出してもよいし、スラリー状で取り出した場合は遠心分離器、濾過器とうにより固体を取り出すこともできる。
【００６０】
得られた樹脂は、通常樹脂の分解温度以下の温度で乾燥するが好ましくは２０℃以上樹脂の溶融温度以下で減圧下で乾燥する。乾燥時間は残存溶媒等不純物の純度が一定以下になるまでの時間以上行うが、通常は残存溶媒が１０００ｐｐｍ以下、好ましくは３００ｐｐｍ以下、さらに好ましくは１００ｐｐｍ以下になる時間以上乾燥する。
【００６１】
本発明に用いられる上記一般式（１）で表される繰り返し単位を有する樹脂は、粘度平均分子量が１０，０００以上１５００，０００以下であるが、好ましくは１５，０００以上１００，０００以下さらに好ましくは２０，０００以上５０，０００以下である。粘度平均分子量が１０，０００未満であると樹脂の機械的強度が低下し実用的でなく、１５０，０００以上であると、適当な膜厚に塗布する事が困難である。
【００６２】
また、本発明に用いられる上記一般式（１）で表される繰り返し単位を有する樹脂は、他の樹脂と混合して、電子写真感光体に用いることも可能である。ここで混合される他の樹脂としては、ポリメチルメタクリレート、ポリスチレン、ポリ塩化ビニル等のビニル重合体、およびその共重合体、ポリカーボネート、ポリエステル、ポリスルホン、フェノキシ、エポキシ、シリコーン樹脂等の熱可塑性樹脂や種々の熱硬化性樹脂などが挙げられる。これら樹脂のなかでもポリカーボネート樹脂が好ましいものとして挙げられる。
【００６３】
次に本発明に係る電子写真感光体を構成する電荷輸送層に添加する紫外線吸収剤について説明する。電荷輸送層に添加する紫外線吸収剤は、紫外光に代表される照射光を吸収し、これを電荷輸送物質に影響を与えないレベルの熱エネルギーあるいは光エネルギーとして放出することができるものが好ましい。紫外線吸収剤には光を吸収して自己分解するものがあるが、この様なものは感光層中にトラップサイトを発生させるおそれがあり、繰り返し使用により感光体の電気特性を悪化させるので好ましくない。
【００６４】
本発明に使用される紫外線吸収剤は、ＵＶ−Ａと呼ばれる３１５ｎｍ〜４００ｎｍの波長領域に吸収帯を有するものが好ましく、３２５ｎｍ〜３９０ｎｍに吸収ピークを有するものがより好ましい。さらには、３３０ｎｍ〜３８０ｎｍに吸収ピークを有するものが特に好ましいものである。本発明では、上記波長領域に吸収帯を有する紫外線吸収剤を電荷輸送層に含有させることにより、良好な電位安定性を有し画質低下を起こさずにプリント作製が行えることを見出した。
【００６５】
本発明で使用可能な紫外線吸収剤としては、たとえば、ベンゾトリアゾール系紫外線吸収剤、ベンゾフェノン系紫外線吸収剤、トリアジン系紫外線吸収剤、シアノアクリレート系紫外線吸収剤、サリシレート系紫外線吸収剤、ベンゾエート系紫外線吸収剤、ジフェニルアクリレート系紫外線吸収剤等の公知のものが挙げられる。その中でも、ベンゾトリアゾール系紫外線吸収剤、ベンゾフェノン系紫外線吸収剤、トリアジン系紫外線吸収剤が好ましい。
【００６６】
以下に、本発明で使用可能な紫外線吸収剤の具体例を示すが、本発明で使用可能な紫外線吸収剤は下記に示すもののみに限定されるものではない。
【００６７】
【化１０】
2010024060.tif 000012
【００６８】
【化１１】
2010024060.tif 000013
【００６９】
【化１２】
2010024060.tif 000014
【００７０】
本発明で使用される紫外線吸収剤は、例えば、特公昭４４−２９６２０号に記載の方法や、前記文献に開示された方法に準じた方法により合成が可能である。また、市販品を使用することも可能であり、たとえば、チバ・ジャパン（株）、城北化学工業（株）、共同薬品（株）、シプロ化成（株）等で製造される市販品が挙げられる。
【００７１】
また、本発明で使用される紫外線吸収剤は、３１５ｎｍ〜４００ｎｍの間に吸収ピークを有するものが好ましい。ここでいう吸収ピークとは、光吸収スペクトルにおいてピークとして認識可能な形状のものであればよく、最大ピークである必要はないが、最大ピークであればより好ましいものである。紫外線吸収剤が、３１５ｎｍ〜４００ｎｍの間に吸収ピークを有するものであることにより、一般式（２）で表される電荷輸送物質への紫外線によるダメージが低減され、電荷輸送物質の劣化が抑制されることにより、繰返し使用しても電位安定性が向上する。なお、紫外線吸収剤の吸収ピークは、紫外領域が測定可能な市販の分光光度計により測定可能であり、例えば、紫外可視分光光度計「Ｖ−６３０（日本分光社製）」を用いて測定が可能である。
【００７２】
また、上記紫外線吸収剤の電荷輸送層中の含有量は電荷輸送物質に対し、０．１質量％以上３０．０質量％以下である必要があり、３．０質量％以上１５．０質量％以下がより好ましい。紫外線吸収剤の使用量を上記範囲とすることにより、高速で繰り返し画像形成を行ったときに露光電位の変動が少なく、画像メモリーの発生を防止して長期にわたり安定した画像が得られる耐久性に優れた電子写真感光体が得られる。
【００７３】
次に、本発明の電荷輸送層に用いられる電荷輸送物質について説明する。
【００７４】
本発明で電荷輸送物質として使用される化合物は下記一般式（２）で表される。
【００７５】
【化１３】
2010024060.tif 000015
【００７６】
〔式中、Ｒ４１からＲ５０はそれぞれ独立して水素原子、アルキル基、またはアルコキシ基を表し、Ａｒ１およびＡｒ２はそれぞれ独立に置換基を有してもよい芳香族炭化水素基を表し、Ｙは、下記一般式（Ｂ）で示される構造を有する２価の基を示す。〕
【００７７】
【化１４】
2010024060.tif 000016
【００７８】
〔式中、Ｒ５１およびＲ５２はそれぞれ独立して水素原子、アルキル基、フッ化アルキル基、アリール基、アルコキシ基または、Ｒ５１とＲ５２とが結合して形成されるシクロアルキリデン基、またはフルオレニリデン基を示す。〕
上記式（２）中のＲ４１〜Ｒ５０のアルキル基としては、メチル基、エチル基、プロピル基、ブチル基などが挙げられ、アルコキシ基としては、メトキシ基、エトキシ基、プロポキシ基、ブトキシ基などが挙げられる。これらの中でも、メチル基、エチル基、プロピル基、メトキシ基が好ましい。
【００７９】
上記式（２）中のＡｒ１およびＡｒ２の、置換基を有してもよい芳香族炭化水素基としては、アリール基、ビフェニル基、ナフチル基、フルオレニル基、ジベンゾフラニル基、ジベンゾチオフェニル基などが挙げられる。これらの中でも、アリール基、ビフェニル基、フルオレニル基が好ましい。これら芳香族炭化水素基が有する置換基としては、アルキル基、アルコキシ基が挙げられ、アルキル基としてはメチル基、エチル基、プロピル基、ブチル基、アルコキシ基としては、メトキシ基、エトキシ基、プロポキシ基などが挙げられ、中でも、メチル基、エチル基が好ましい。
【００８０】
上記式（Ｂ）中のＲ５１およびＲ５２のアルキル基としては、メチル基、エチル基、プロピル基、ブチル基、イソプロピル基などが挙げられ、フッ化アルキル基としては、トリフルオロメチル基、ペンタフルオロエチル基などが挙げられ、アルコキシ基としては、メトキシ基、エトキシ基、プロポキシ基、ブトキシ基などが挙げられ、アリール基としては、フェニル基、ナフチル基などが挙げられるが、これらの中でも、メチル基、エチル基、プロピル基、イソプロピル基が好ましい。
【００８１】
また、上記式（Ｂ）中のＲ５１とＲ５２とが結合して形成されるシクロアルキリデン基としては、シクロペンチリデン基、シクロヘキシリデン基、シクロヘプチリデン基などが挙げられるが、これらの中でも、シクロヘキシリデン基が好ましい。
【００８２】
上記電荷輸送物質は、波長が３８０〜５００ｎｍの露光光源に対し、吸収が小さく、単位露光量に対する電位減衰値が大きく、繰り返し特性も改善されて、小径のドット潜像をシャープに形成することができる。また、本発明で使用される一般式（１）で表される繰り返し単位を有する樹脂と併用することにより、電荷輸送物質のバインダーに対する相溶性が改善されて、形成された電荷輸送層の耐クラック性を改善している。
【００８３】
本発明に使用される電荷輸送物質の具体例を下記に例示するが、本発明に使用可能な電荷輸送物質はこれら具体例には限定されるものではない。
【００８４】
【化１５】
2010024060.tif 000017
【００８５】
【化１６】
2010024060.tif 000018
【００８６】
【化１７】
2010024060.tif 000019
【００８７】
【化１８】
2010024060.tif 000020
【００８８】
【化１９】
2010024060.tif 000021
【００８９】
【化２０】
2010024060.tif 000022
【００９０】
これらの中でも、ビフェニル構造を有する（Ａ−１３）〜（Ａ−１８）、（Ａ−２８）、（Ａ−２９）が、本発明の電荷輸送層の電荷輸送物質として好ましく、特に、ビフェニル構造のｏ−位にアルキル基を有する（Ａ−２８）、（Ａ−２９）がバインダー樹脂との相溶性が高く好ましい。
【００９１】
本発明の電子写真感光体の構成は、前記一般式（２）の電荷輸送物質、および、一般式（１）で表される繰り返し単位を有する樹脂を含有する限り特に制限されるものではなく、例えば、以下に示すような構成が挙げられる；
１）導電性支持体上に感光層として電荷発生層および電荷輸送層を順次積層した構成；
２）導電性支持体上に感光層として電荷発生層、第１電荷輸送層および第２電荷輸送層を順次積層した構成；
３）上記１）、２）の感光体の感光層上にさらに表面保護層を形成した構成。
【００９２】
感光体が上記いずれの構成を有する場合であってもよい。なお、本発明に係る電子写真感光体はいずれの構成を有する場合であっても、導電性支持体上に感光層を形成する前に下引層（中間層）を形成するものであってもよい。
【００９３】
本発明でいう電荷輸送層とは、光露光により電荷発生層で発生した電荷キャリアを有機感光体の表面に輸送する機能を有する層を意味するもので、電荷輸送機能は電荷発生層と電荷輸送層を導電性支持体上に積層させて光導伝性を検知することで確認できる。
【００９４】
次に、電子写真感光体の層構成を上記１）の構成を中心にして記載する。
【００９５】
導電性支持体
感光体に用いられる導電性支持体としてはシート状、円筒状のどちらを用いても良いが、画像形成装置をコンパクトに設計するためには円筒状導電性支持体の方が好ましい。
【００９６】
円筒状導電性支持体とは回転することによりエンドレスに画像を形成できるに必要な円筒状の支持体を意味し、真直度で０．１ｍｍ以下、振れ０．１ｍｍ以下の範囲にある導電性の支持体が好ましい。この真直度および振れの範囲を超えると、良好な画像形成が困難になる。
【００９７】
導電性の材料としてはアルミニウム、ニッケルなどの金属ドラム、またはアルミニウム、酸化錫、酸化インジュウムなどを蒸着したプラスチックドラム、または導電性物質を塗布した紙・プラスチックドラムを使用することができる。導電性支持体としては常温で比抵抗１０３Ω・ｃｍ以下が好ましい。本発明の導電性支持体としては、アルミニウム支持体が最も好ましい。該アルミニウム支持体は、主成分のアルミニウム以外にマンガン、亜鉛、マグネシウム等の成分が混合したものも用いられる。
【００９８】
中間層
本発明においては導電性支持体と感光層の間に、中間層を設けることが好ましい。
【００９９】
中間層にはＮ型半導性粒子を含有することが好ましい。該Ｎ型半導性粒子とは、主たる電荷キャリアが電子である粒子を意味する。すなわち、主たる電荷キャリアが電子であることから、該Ｎ型半導性粒子を絶縁性バインダーに含有させた中間層は、基体からのホール注入を効率的にブロックし、又、感光層からの電子に対してはブロッキング性が少ない性質を有する。
【０１００】
一方、これらの粒子を分散し、中間層の層構造を形成するバインダー樹脂としては、粒子の良好な分散性を得る為にポリアミド樹脂が好ましいが、特に以下に示すポリアミド樹脂が好ましい。
【０１０１】
中間層のバインダー樹脂に使用するポリアミド樹脂としては、アルコールに可溶性のポリアミド樹脂が好ましい。
【０１０２】
感光層
本発明の電子写真感光体の感光層構成は、感光層の機能を電荷発生層（ＣＧＬ）と電荷輸送層（ＣＴＬ）に分離した構成である。機能を分離した構成を取ることにより繰り返し使用に伴う残留電位増加を小さく制御でき、その他の電子写真特性を目的に合わせて制御しやすい。負帯電用の感光体では中間層の上に電荷発生層（ＣＧＬ）、その上に電荷輸送層（ＣＴＬ）の構成をとることが材料選択の幅が広がるため好ましい。
【０１０３】
以下に機能分離負帯電感光体の感光層構成について説明する。
【０１０４】
電荷発生層
本発明の電子写真感光体が有する電荷発生層に用いられる電荷発生物質としては、露光波長に応じた化合物が適宜選択されるが、高精細な画像を得るために、電荷発生物質として３８０ｎｍ〜５００ｎｍの波長領域に高感度特性を有する電荷発生物質を用いることが好ましい。このような電荷発生物質としてはアゾ顔料、ペリレン顔料、多環キノン顔料等が好ましく用いられる。
【０１０５】
特に、市販の４０５ｍｍ近辺に発振波長を有する短波長レーザーに対し、高感度を有する、ジブロムアンスアンスロン等の多環キノン系顔料が好ましく用いられる。具体例を下記に例示する。
【０１０６】
【化２１】
2010024060.tif 000023
【０１０７】
【化２２】
2010024060.tif 000024
【０１０８】
また、これらの顔料を併用して用いることができる。
【０１０９】
電荷発生層にＣＧＭの分散媒としてバインダーを用いる場合、バインダーとしては公知の樹脂を用いることができるが、最も好ましい樹脂としてはホルマール樹脂、ブチラール樹脂、シリコーン樹脂、シリコーン変性ブチラール樹脂、フェノキシ樹脂等が挙げられる。バインダー樹脂と電荷発生物質との割合は、バインダー樹脂１００質量部に対し２０〜８００質量部が好ましい。これらの樹脂を用いることにより、繰り返し使用に伴う残留電位増加を最も小さくできる。電荷発生層の膜厚は０．３μｍ〜２μｍが好ましい。
【０１１０】
電荷輸送層
本発明では、電荷輸送層に前述した電荷輸送物質（ＣＴＭ）、バインダー樹脂の他に必要によりシリカやアルミナ等の無機微粒子、フッ素樹脂微粒子等の有機微粒子または酸化防止剤、さらには可塑剤等の添加剤を含有させることが可能である。
【０１１１】
電荷輸送物質（ＣＴＭ）としては、前記一般式（２）の電荷輸送物質が用いられるが、一般式（２）で表される電荷輸送物質の他に、公知の正孔輸送性（Ｐ型）の電荷輸送物質（ＣＴＭ）を併用してもよい。例えばトリフェニルアミン誘導体、ヒドラゾン化合物、スチリル化合物、ベンジジン化合物、ブタジエン化合物などを用いることができる。
【０１１２】
電荷輸送層（ＣＴＬ）に用いられるバインダー樹脂としては、前記一般式（１）で表される繰り返し単位を有する樹脂を用いるが、この樹脂に公知の熱可塑性樹脂や熱硬化性樹脂を併用することも可能である。前記一般式（１）で表される繰り返し単位を有する樹脂と併用可能な樹脂としては、たとえば、以下のものが挙げられる。すなわち、ポリスチレン、アクリル樹脂、メタクリル樹脂、酢酸ビニル樹脂、ポリビニルブチラール樹脂、エポキシ樹脂、ポリウレタン樹脂、フェノール樹脂、ポリエステル樹脂、アルキッド樹脂、シリコーン樹脂、メラミン樹脂等がある。また、これらの樹脂の繰り返し単位のうち２つ以上を有する共重合体樹脂も挙げられる。さらに、これら絶縁性の樹脂の他にポリ−Ｎ−ビニルカルバゾール等の高分子有機半導体を併用することも可能である。
【０１１３】
バインダー樹脂と電荷輸送物質との割合は、バインダー樹脂１００質量部に対し電荷輸送物質を５０〜２００質量部とすることが好ましい。
【０１１４】
電荷輸送層の膜厚は、１０〜３０μｍが好ましい。膜厚が１０〜３０μｍのとき、膜厚の影響により、現像時における潜像電位の獲得や所定画像濃度を得ることに支障をきたす様なことはなく、また、電荷キャリアの拡散（電荷発生層で発生した電荷キャリアの拡散）が懸念されずドット再現性にも影響を与えない。
【０１１５】
また、本発明の電子写真感光体の電荷輸送層に酸化防止剤を含有することも可能である。電荷輸送層は帯電時に発生する窒素酸化物やオゾン等の活性ガスの作用で酸化されるおそれがあり、酸化により画像ボケが発生することがあるので酸化防止剤の存在により、表面層の酸化が回避されて画像ボケの発生が防止される。
【０１１６】
酸化防止剤の具体例としては、たとえば、以下に示す公知のものがある。すなわち、フェノール系酸化防止剤（ヒンダードフェノール系）、アミン系酸化防止剤（ヒンダードアミン系、ジアリルジアミン系、ジアリルアミン系）、ハイドロキノン系酸化防止剤、イオウ系酸化防止剤（チオエーテル類）、リン酸系酸化防止剤（亜リン酸エステル類）等がある。前記酸化防止剤の中でも、特に、ヒンダードフェノール系酸化防止剤、ヒンダードアミン系酸化防止剤は、高温高湿時のカブリ発生や画像ボケの防止に効果的である。
【０１１７】
また、中間層、電荷発生層、電荷輸送層等の層形成に使用する溶媒または分散媒としては、たとえば以下のものがある。すなわち、ｎ−ブチルアミン、ジエチルアミン、エチレンジアミン、イソプロパノールアミン、トリエタノールアミン、トリエチレンジアミン、Ｎ，Ｎ−ジメチルホルムアミド、アセトン、メチルエチルケトン、メチルイソプロピルケトン、シクロヘキサノン、ベンゼン、トルエン、キシレン、クロロホルム、ジクロロメタン、１，２−ジクロロエタン、１，２−ジクロロプロパン、１，１，２−トリクロロエタン、１，１，１−トリクロロエタン、トリクロロエチレン、テトラクロロエタン、テトラヒドロフラン、ジオキソラン、ジオキサン、メタノール、エタノール、ブタノール、イソプロパノール、酢酸エチル、酢酸ブチル、ジメチルスルホキシド、メチルセロソルブ等が挙げられる。本発明はこれらに限定されるものではないが、ジクロロメタン、１，２−ジクロロエタン、メチルエチルケトン等が好ましく用いられる。また、これらの溶媒は単独あるいは２種以上の混合溶媒として用いることもできる。
【０１１８】
本発明の電子写真感光体を製造するために使用される塗布方法としては、公知の塗布方法が挙げられ、具体的には、円形スライドホッパ型塗布装置による塗布の他に浸漬塗布法やスプレー塗布法等が挙げられる。
【０１１９】
次に、本発明の電子写真感光体を用いた画像形成装置について説明する。
【０１２０】
図１は、本発明の一実施の形態を示すカラー画像形成装置の断面構成図である。
【０１２１】
このカラー画像形成装置は、タンデム型カラー画像形成装置と呼ばれるもので、４組の画像形成部（画像形成ユニット）１０Ｙ、１０Ｍ、１０Ｃ、１０Ｂｋと、無端ベルト状中間転写体ユニット７と、給紙搬送手段２１および定着手段２４とからなる。画像形成装置の本体Ａの上部には、原稿画像読み取り装置ＳＣが配置されている。
【０１２２】
イエロー色の画像を形成する画像形成部１０Ｙは、第１の像担持体としてのドラム状の感光体１Ｙの周囲に配置された帯電手段（帯電工程）２Ｙ、露光手段（露光工程）３Ｙ、現像手段（現像工程）４Ｙ、１次転写手段（１次転写工程）としての１次転写ローラ５Ｙ、クリーニング手段（クリーニング工程）６Ｙを有する。マゼンタ色の画像を形成する画像形成部１０Ｍは、第１の像担持体としてのドラム状の感光体１Ｍ、帯電手段２Ｍ、露光手段３Ｍ、現像手段４Ｍ、１次転写手段としての１次転写ローラ５Ｍ、クリーニング手段６Ｍを有する。シアン色の画像を形成する画像形成部１０Ｃは、第１の像担持体としてのドラム状の感光体１Ｃ、帯電手段２Ｃ、露光手段３Ｃ、現像手段４Ｃ、１次転写手段としての１次転写ローラ５Ｃ、クリーニング手段６Ｃを有する。黒色画像を形成する画像形成部１０Ｂｋは、第１の像担持体としてのドラム状の感光体１Ｂｋ、帯電手段２Ｂｋ、露光手段３Ｂｋ、現像手段４Ｂｋ、１次転写手段としての１次転写ローラ５Ｂｋ、クリーニング手段６Ｂｋを有する。
【０１２３】
前記４組の画像形成ユニット１０Ｙ、１０Ｍ、１０Ｃ、１０Ｂｋは、感光体ドラム１Ｙ、１Ｍ、１Ｃ、１Ｂｋを中心に、回転する帯電手段２Ｙ、２Ｍ、２Ｃ、２Ｂｋと、像露光手段３Ｙ、３Ｍ、３Ｃ、３Ｂｋと、回転する現像手段４Ｙ、４Ｍ、４Ｃ、４Ｂｋ、および、感光体ドラム１Ｙ、１Ｍ、１Ｃ、１Ｂｋをクリーニングするクリーニング手段５Ｙ、５Ｍ、５Ｃ、５Ｂｋより構成される。
【０１２４】
前記画像形成ユニット１０Ｙ、１０Ｍ、１０Ｃ、１０Ｂｋは、感光体１Ｙ、１Ｍ、１Ｃ、１Ｂｋにそれぞれ形成するトナー画像の色が異なるだけで、同じ構成であり、画像形成ユニット１０Ｙを例にして詳細に説明する。
【０１２５】
画像形成ユニット１０Ｙは、像形成体である感光体ドラム１Ｙの周囲に、帯電手段２Ｙ（以下、単に帯電手段２Ｙ、あるいは、帯電器２Ｙという）、露光手段３Ｙ、現像手段４Ｙ、クリーニング手段５Ｙ（以下、単にクリーニング手段５Ｙ、あるいは、クリーニングブレード５Ｙという）を配置し、感光体ドラム１Ｙ上にイエロー（Ｙ）のトナー画像を形成するものである。
【０１２６】
また、本実施の形態においては、この画像形成ユニット１０Ｙのうち、少なくとも感光体ドラム１Ｙ、帯電手段２Ｙ、現像手段４Ｙ、クリーニング手段５Ｙを一体化するように設けている。
【０１２７】
帯電手段２Ｙは、感光体ドラム１Ｙに対して一様な電位を与える手段であって、本実施の形態においては、感光体ドラム１Ｙにコロナ放電型の帯電器２Ｙが用いられている。
【０１２８】
像露光手段３Ｙは、帯電器２Ｙによって一様な電位を与えられた感光体ドラム１Ｙ上に、画像信号（イエロー）に基づいて露光を行い、イエローの画像に対応する静電潜像を形成する手段であって、この露光手段３Ｙとしては、感光体ドラム１Ｙの軸方向にアレイ状に発光素子を配列した発光ダイオードと結像素子とから構成されるもの、あるいは、半導体レーザー光学系などが用いられる。
【０１２９】
無端ベルト状中間転写体ユニット７は、複数のローラにより巻回され、回動可能に支持された半導電性エンドレスベルト状の第２の像担持体としての無端ベルト状中間転写体７０を有する。
【０１３０】
画像形成ユニット１０Ｙ、１０Ｍ、１０Ｃ、１０Ｂｋより形成された各色の画像は、１次転写手段としての１次転写ローラ５Ｙ、５Ｍ、５Ｃ、５Ｂｋにより、回動する無端ベルト状中間転写体７０上に逐次転写されて、合成されたカラー画像が形成される。給紙カセット２０内に収容された転写材（定着された最終画像を担持する支持体：例えば普通紙、透明シート等）としての転写材Ｐは、給紙手段２１により給紙され、複数の中間ローラ２２Ａ、２２Ｂ、２２Ｃ、２２Ｄ、レジストローラ２３を経て、２次転写手段としての２次転写ローラ５ｂに搬送され、転写材Ｐ上に２次転写してカラー画像が一括転写される。カラー画像が転写された転写材Ｐは、定着手段２４により定着処理され、排紙ローラ２５に挟持されて機外の排紙トレイ２６上に載置される。ここで、中間転写体や転写材等の感光体上に形成されたトナー画像の転写支持体を総称して転写媒体という。
【０１３１】
一方、２次転写手段としての２次転写ローラ５ｂにより転写材Ｐにカラー画像を転写した後、転写材Ｐを曲率分離した無端ベルト状中間転写体７０は、クリーニング手段６ｂにより残留トナーが除去される。
【０１３２】
画像形成処理中、１次転写ローラ５Ｂｋは常時、感光体１Ｂｋに当接している。他の１次転写ローラ５Ｙ、５Ｍ、５Ｃはカラー画像形成時にのみ、それぞれ対応する感光体１Ｙ、１Ｍ、１Ｃに当接する。
【０１３３】
２次転写ローラ５ｂは、ここを転写材Ｐが通過して２次転写が行われる時にのみ、無端ベルト状中間転写体７０に当接する。
【０１３４】
また、装置本体Ａから筐体８を支持レール８２Ｌ、８２Ｒを介して引き出し可能にしてある。
【０１３５】
筐体８は、画像形成部１０Ｙ、１０Ｍ、１０Ｃ、１０Ｂｋと、無端ベルト状中間転写体ユニット７とから成る。
【０１３６】
画像形成部１０Ｙ、１０Ｍ、１０Ｃ、１０Ｂｋは、垂直方向に縦列配置されている。感光体１Ｙ、１Ｍ、１Ｃ、１Ｂｋの図示左側方には無端ベルト状中間転写体ユニット７が配置されている。無端ベルト状中間転写体ユニット７は、ローラ７１、７２、７３、７４を巻回して回動可能な無端ベルト状中間転写体７０、１次転写ローラ５Ｙ、５Ｍ、５Ｃ、５Ｂｋ、およびクリーニング手段６ｂとから成る。
【０１３７】
本発明に係る画像形成装置は、電子写真複写機、レーザープリンタ、ＬＥＤプリンタおよび液晶シャッタ式プリンタ等の電子写真装置一般に適応するが、更に、電子写真技術を応用したディスプレイ、記録、軽印刷、製版およびファクシミリ等の装置にも幅広く適用することができる。
【実施例】
【０１３８】
以下、実施例および比較例に基づいて本発明をさらに具体的に説明するが、本発明は以下の実施例に何ら限定されるものではない。又、文中の「部」は質量部を表す。
「感光体１」の作製
下記の手順で本発明の構成を有する感光体１を作製した。【０１３９】
円筒状アルミニウム支持体の表面を切削加工し、十点表面粗さＲｚＪＩＳ＝１．５μｍの導電性支持体を用意した。
〈中間層の形成〉
ポリアミド樹脂ＣＭ８０００（東レ社製）                      １０部
無機粒子：酸化チタン（数平均一次粒径３５ｎｍ：シリカ・アルミナ処理およびメチルハイドロジェンポリシロキサン処理の酸化チタン）
３０部
メタノール                                                  ８０部
１−ブタノール                                              ２０部
上記組成物を混合し、分散機としてサンドミルを用い、バッチ式で１０時間の分散を行い、中間層分散液を作製した。中間層分散液を同じ溶媒（メタノール）にて二倍に希釈し、２４時間静置後に濾過（フィルター；日本ポール社製リジメッシュ５μｍフィルター）し、中間層塗布液を作製した。【０１４０】
上記中間層塗布液を用いて前記導電性支持体上に、乾燥膜厚１．０μｍとなるよう塗布した。
〈電荷発生層の形成〉
電荷発生物質（ＣＧＭ）：Ｙ型チタニルフタロシアニン（Ｃｕ−Ｋα特性Ｘ線回折スペクトル測定で、少なくとも２７．３°の位置に最大回折ピークを有するチタニルフタロシアニン顔料）                          ２４部
ポリビニルブチラール樹脂「エスレックＢＬ−１」（積水化学社製）
１２部
２−ブタノン／シクロヘキサノン＝４／１（ｖ／ｖ）          ３００部
上記組成物を混合し、サンドミルを用いて分散し、電荷発生層塗布液を調製した。この塗布液を浸漬塗布法で塗布し、前記中間層の上に乾燥膜厚０．５μｍの電荷発生層を形成した。
〈電荷輸送層の形成〉
バインダー樹脂：例示化合物１−１（粘度平均分子量＝約３０，０００）
３００部
電荷輸送物質：例示化合物Ａ−８                            ２２５部
紫外線吸収剤：例示化合物ＵＶ−１                            １２部
テトラヒドロフラン                                      １６００部
トルエン                                                  ４００部
酸化防止剤（Ｉｒｇａｎｏｘ１０１０：チバ・ジャパン社製）    ２０部
シリコーンオイル（ＫＦ−５０：信越化学社製）              ０．２部
を混合し、電荷輸送層塗布液を調製した。この塗布液を前記電荷発生層の上に浸漬塗布法で塗布し、１１０℃７０分の乾燥を行い、乾燥膜厚２０．０μｍの電荷輸送層を形成し、感光体１を作製した。感光体１の紫外線吸収剤の含有量は、電荷輸送物質に対して５．３質量％である。
「感光体２」の作製
感光体１の作製において、中間層まで同様にして形成した。
〈電荷発生層の形成〉
電荷発生物質（ＣＧＭ）：例示化合物ＣＧ１２                  ２４部
ポリビニルブチラール樹脂「エスレックＢＬ−Ｓ」（積水化学社製）
６部
２−ブタノン／シクロヘキサノン＝４／１（ｖ／ｖ）          ３００部
上記組成物を混合し、サンドミルを用いて分散し、電荷発生層塗布液を調製した。この塗布液を浸漬塗布法で塗布し、前記中間層の上に乾燥膜厚０．５μｍの電荷発生層を形成した。【０１４１】
続いて、電荷輸送層は、感光体１の作製と同様にして形成し、感光体２を作製した。感光体２の紫外線吸収剤の含有量は、電荷輸送物質に対して５．３質量％である。
「感光体３」の作製
感光体２の作製において、電荷発生物質を例示化合物ＣＧ１８に代えた以外は同様にして感光体３を作製した。感光体３の紫外線吸収剤の含有量は、電荷輸送物質に対して５．３質量％である。
「感光体４」の作製
感光体３の作製において、電荷輸送層のバインダー樹脂を例示化合物１−２に代えた以外は同様にして感光体４を作製した。感光体４の紫外線吸収剤の含有量は、電荷輸送物質に対して５．３質量％である。
「感光体５」の作製
感光体４の作製において、電荷輸送物質を例示化合物Ａ−２９に代えた以外は同様にして感光体５を作製した。感光体５の紫外線吸収剤の含有量は、電荷輸送物質に対して５．３質量％である。
「感光体６〜８」の作製
感光体５の作製において、バインダー樹脂をそれぞれ例示化合物１−１０、１−１２、１−１５に代えた以外は同様にして感光体６〜８を作製した。感光体６〜８の紫外線吸収剤の含有量は、いずれも電荷輸送物質に対して５．３質量％である。
「感光体９〜１１」の作製
感光体５の作製において、電荷輸送物質をそれぞれ例示化合物Ａ−１３、Ａ−１５、Ａ−２８に代え、紫外線吸収剤の部数を２５部に代えた以外は同様にして感光体９〜１１を作製した。感光体９〜１１の紫外線吸収剤の含有量は、いずれも電荷輸送物質に対して１１．１質量％である。
「感光体１２〜１４」の作製
感光体５の作製において、紫外線吸収剤をそれぞれ例示化合物ＵＶ−２、ＵＶ−１５、ＵＶ−１７に代え、紫外線吸収剤の部数を２５部に代えた以外は同様にして感光体１２〜１４を作製した。感光体１２〜１４の紫外線吸収剤の含有量は、いずれも電荷輸送物質に対して１１．１質量％である。
「感光体１５」の作製
感光体２の作製において、紫外線吸収剤の部数を０．２３部に代えた以外は同様にして感光体１５を作製した。感光体１５の紫外線吸収剤の含有量は、電荷輸送物質に対して０．１質量％である。
「感光体１６」の作製
感光体２の作製において、紫外線吸収剤の部数を６７部に代えた以外は同様にして感光体１６を作製した。感光体１６の紫外線吸収剤の含有量は、電荷輸送物質に対して２９．８質量％である。
「感光体１７」の作製
感光体２の作製において、紫外線吸収剤の部数を６．８部に代えた以外は同様にして感光体１７を作製した。感光体１７の紫外線吸収剤の含有量は、電荷輸送物質に対して３．０質量％である。
「感光体１８」の作製
感光体２の作製において、紫外線吸収剤の部数を３３．８部に代えた以外は同様にして感光体１８を作製した。感光体１８の紫外線吸収剤の含有量は、電荷輸送物質に対して１５．０質量％である。
「比較感光体１」の作製
感光体２の作製において、電荷輸送層のバインダー樹脂を下記のＰＣ−１に代えた以外は同様にして比較感光体１を作製した。比較感光体１の紫外線吸収剤の含有量は、電荷輸送物質に対して５．３質量％である。【０１４２】
ＰＣ−１：下記で表される繰り返し単位を有する樹脂。ｍ＝７０、ｎ＝３０、粘度平均分子量＝約３２，０００である。【０１４３】
【化２３】
2010024060.tif 000025
【０１４４】
「比較感光体２」の作製
感光体２の作製において、電荷輸送物質を下記のＣＴＭ−Ａに代えた以外は同様にして比較感光体２を作製した。比較感光体２の紫外線吸収剤の含有量は、電荷輸送物質に対して５．３質量％である。【０１４５】
【化２４】
2010024060.tif 000026
【０１４６】
「比較感光体３」の作製
感光体２の作製において、紫外線吸収剤を除いた以外は同様にして比較感光体３を作製した。比較感光体３には紫外線吸収剤は含有しない。
「比較感光体４」の作製
感光体２の作製において、紫外線吸収剤の部数を０．０７部に代えた以外は同様にして比較感光体４を作製した。比較感光体４の紫外線吸収剤の含有量は、電荷輸送物質に対して０．０３質量％である。
「比較感光体５」の作製
感光体２の作製において、紫外線吸収剤の部数を７８．８部に代えた以外は同様にして比較感光体５を作製した。比較感光体５の紫外線吸収剤の含有量は、電荷輸送物質に対して３５．０質量％である。
（評価実験）
上記「感光体１〜１８」および「比較感光体１〜５」を、市販のフルカラー複合機「ｂｉｚｈｕｂ  ＰＲＯ  Ｃ６５００（コニカミノルタビジネステクノロジーズ（株）製）」を改造したものに搭載し、以下の評価を行った。なお、評価機は像露光光源を発振波長４０５ｎｍの半導体レーザーに交換し、アパチャーにより露光スポット径の調整を行える様にしたものである。【０１４７】
なお、本発明の構成を有する「感光体１〜１８」を用いたものを「実施例１〜１８」、本発明の構成を満たさない「比較感光体１〜５」を用いたものを「比較例１〜５」とした。【０１４８】
評価のプロセス条件
初期帯電電位
感光体の帯電電位が−７５０ｖになるように、帯電電流とグリッド電圧を調整した。【０１４９】
転写条件
転写電流が２０μＡ、３０μＡ（通常条件）、４０μＡに変化できるように中間転写ベルトの帯電ローラを調整した。【０１５０】
評価項目と評価基準
（評価１：露光後電位の測定）
３０℃、８５％ＲＨ環境下で、Ａ４判のプリントを連続モードで１０万枚出力した。連続プリント実施前後の露光後電位Ｖｉを測定し、高速で繰り返し画像形成を行ったときの露光電位の変動を評価し、耐久性の指標の一つとした。なお、露光後電位は上記評価機でレーザー光量が最大の時の電位とした。【０１５１】
（評価２：細線再現性の評価）
２３℃、５０％ＲＨ環境下で、露光スポット径を１０、２５、５０μｍと変化させて１ドットの直線状の静電潜像を形成した。形成した静電潜像を現像、転写して転写材上に形成された画像の線の太さをデジタルハイスコープ（キーエンス社製）で測定し、トナー像変化率Ｔｅを算出し、下記ランクで小径の露光スポットにおける細線再現性の評価を行った。トナー像変化率Ｔｅは露光スポット径に対するトナー線の太さの割合を示すもので下記式より算出した。【０１５２】
トナー像変化率Ｔｅ（％）
＝（トナー線太さ（μｍ）／露光スポット径（μｍ））×１００
なお、評価は下記基準で行い、◎、○、△を合格とした。すなわち、
◎：８０％＜Ｔｅ≦１２０％
○：１２０％＜Ｔｅ≦１６７％
△：１６７％＜Ｔｅ
×：上記以外
（評価３：耐メモリー性の評価）
３０℃、８５％ＲＨ環境下で、Ａ４判のプリントを連続モードで１０万枚出力して、露光後電位の測定を行った直後に、前記フルカラー複合機ｂｉｚｈｕｂ  ＰＲＯ  Ｃ６５００の転写条件を転写電流が２０μＡ、３０μＡ、４０μＡに変化させ、べた黒とべた白の混在した画像を１０枚連続して印刷し、続いて均一なハーフトーン画像を印刷し、該ハーフトーン画像中に前記べた黒とべた白の履歴が現れている（メモリー発生）か否（メモリー発生なし）かを、下記ランクで耐メモリーを判定し、耐久性の指標の一つとした。【０１５３】
○：メモリー発生が全くなし（良好）
△：メモリー発生が認められるが、実用範囲内（実用性あり）
×：メモリー発生が著しく、実用範囲外（実用性なし）
以上の結果を表１に示す。【０１５４】
【表１】
2010024060.tif 000027
【０１５５】
表１の結果より、本発明の構成を有する電子写真感光体である「感光体１〜１８」は、小径の露光スポットにおいて高い細線再現性を示し、かつ高速で繰り返し画像形成を行ったときに露光電位の変動が少なく、画像メモリーの発生を防止して長期にわたり安定した画像が得られ、耐久性に優れることが分かる。
【符号の説明】
【０１５６】
１０Ｙ、１０Ｍ、１０Ｃ、１０Ｂｋ  画像形成ユニット
１Ｙ、１Ｍ、１Ｃ、１Ｂｋ  感光体
２Ｙ、２Ｍ、２Ｃ、２Ｂｋ  帯電手段
３Ｙ、３Ｍ、３Ｃ、３Ｂｋ  露光手段
４Ｙ、４Ｍ、４Ｃ、４Ｂｋ  現像手段
【図１】
2010024060.tif 000034
【国際調査報告】
2010024060.tif 000035
2010024060.tif 000036
2010024060.tif 000037
2010024060.tif 000038